"48.61重量~52.53重量の量のペラルゴン酸コレステリル、46.47重量~50.39重量の量の炭酸コレステリルオレイル、0.18重量~0.28重量の量のプロピオン酸コレステリル、0.16重量~0.20重量の量の塩化コレステリルおよび0.52重量~0.66重量の量の4,4’-ジペンチルアゾキシベンゼンからなることを特徴とする、液晶化合物の混合物。31.8°C~34.8°Cの温度範囲で熱光学的に活性な中間相を形成することを特徴とする、請求項1に記載の混合物。48.61重量のペラルゴン酸コレステリル、50.39重量の炭酸コレステリルオレイル、0.28重量のプロピオン酸コレステリル、0.20重量の塩化コレステリルおよび0.52重量の4,4’-ジペンチルアゾキシベンゼンからなることを特徴とする、請求項1に記載の混合物。31.8°C~32.8°Cの温度範囲で熱光学的に活性な中間相を形成することを特徴とする、請求項1に記載の混合物。50.28重量のペラルゴン酸コレステリル、48.72重量の炭酸コレステリルオレイル、0.24重量のプロピオン酸コレステリル、0.18重量の塩化コレステリルおよび0.58重量の4,4’-ジペンチルアゾキシベンゼンからなることを特徴とする、請求項1に記載の混合物。32.8°C~33.8°Cの温度範囲で熱光学的に活性な中間相を形成することを特徴とする、請求項1に記載の混合物。52.53重量のペラルゴン酸コレステリル、46.47重量の炭酸コレステリルオレイル、0.18重量のプロピオン酸コレステリル、0.16重量の塩化コレステリルおよび0.66重量の4,4’-ジペンチルアゾキシベンゼンからなることを特徴とする、請求項1に記載の混合物。33.8°C~34.8°Cの温度範囲で熱光学的に活性な中間相を形成することを特徴とする、請求項1に記載の混合物。生物体表面の温度差異を比色検出するための請求項1に記載の混合物の使用。請求項1から8に記載のサーモトロピック中間相を形成する3種の液晶混合物の系であって、前記混合物が31.8°C~34.8°Cの狭い温度範囲の生物体表面における等温分布のイメージングのために適合され、中間相において選択的に反射される光の3原色波長720nmの赤色、波長545nmの緑色および波長410nmの青色の0.5°C間隔のサーモクロミックな分離を維持することを特徴とする系。生物体表面の温度差異を31.8°C~34.8°Cの狭い温度範囲で比色検出するための請求項10に記載の系の使用。本発明の目的は、31.8°C~32.8°C、32.8°C~33.8°C、および33.8°C~34.8°Cの温度範囲において0.5°Cごとの確立された狭い範囲の熱光学的遷移間隔を有する熱光学的に活性な中間相を形成することができる液晶混合物を提供することである。上記の目的は、必要な特性を有する液晶混合物の組成を開発することによって実現される。本発明による系における液晶混合物は、その独特の長さ変化の特性により、したがって各混合物についてわずか1.5°Cの極めて狭い範囲の熱光学的応答における正確に0.5°Cごとの中間相における選択的反射光の色により、固定キャリア上に配置されたこれらの混合物がその上に置かれる生物体表面の温度差異の比色インジケータとして作用することができる。好ましくは、液晶化合物の3種の混合物の各々から形成される中間相が熱光学的応答能力を維持している温度範囲は、累積的に31.8°C~34.8°Cの範囲を含み、これは女性乳腺表面のインビボの測定温度範囲に対応しており、したがって、これらの混合物は乳房表面の等温分布のレンジイメージング0.5°Cごとに有用である。乳房温度のそのような表面イメージングは、乳房内部ならびに乳房表面で起こっている病理過程の熱的マーカーの早期診断への用途を有している。熱光学的に活性なパッシブ中間相を生成するR.Dabrowskiらによる1979年7月24日付けのポーランド特許出願PL124264B1に記載されている、電界効果によって制御されるインジケータの液晶混合物の成分として存在する場合とは異なる新規な応用である、混合物としての4,4’-ジペンチルアゾキシベンゼンの有利な使用のため、0.5°Cごとの中間相のサーモクロミック応答間隔が可能であり、それにより、腫瘍の新生物悪性成長型に特徴的な、文献からわかっている定格勾配0.7°Cに少なくとも対応する、熱的差異を有する検査臓器表面領域の明確な検出が可能となる。特に、これは、第1の混合物、次いで第2の混合物および第3の混合物をキャリア上に固定する連続的適用により、熱的特性に関して異常な乳房の検査表面領域が、この臓器について実験的に登録された表面温度の全範囲において検出可能となること、それと同時に、所与の液晶混合物によって形成される中間相において反射される光の色として目視可能な個別の原色赤、緑、青が正確に0.5°Cごとに観察され、したがって色が異なる2つの隣接領域が最小限度に互いにこの温度範囲の差で異なり得るという事実により、限局的な温度変化を極めて容易に検出することができることを意味している。第1の態様においては、本発明は、色遷移が0.5°Cごとに変化する、狭い温度範囲において熱光学的に活性なサーモトロピック中間相を形成する能力を有する液晶化合物の混合物に関する。本発明による液晶混合物は、以下の化合物を含む:-温度90°C透明化温度で等方性液体状態を実現する、温度80.5°Cで融解するペラルゴン酸コレステリルキラルネマティックCAS登録番号633-31-8、構造は式1で表わされる-炭酸コレステリルオレイルCAS登録番号17110-51-9、構造は式2で表わされる-プロピオン酸コレステリルCAS登録番号633-31-8、構造は式3で表わされる-塩化コレステリルCAS登録番号910-31-6、構造は式4で表わされる-4,4’-ジペンチルアゾキシベンゼンCAS登録番号37592-87-3、構造は式5で表わされる本発明による液晶化合物の混合物は、48.61重量~52.53重量の量のペラルゴン酸コレステリル、46.47重量~50.39重量の量の炭酸コレステリルオレイル、0.18重量~0.28重量の量のプロピオン酸コレステリル、0.16重量~0.20重量の量の塩化コレステリルおよび0.52重量~0.66重量の量の4,4’-ジペンチルアゾキシベンゼンからなり、31.8°C~34.8°Cの温度範囲で熱光学的に活性な中間相を形成する。一実施形態において、本発明による第1の混合物の重量組成は、以下の通りである:-ペラルゴン酸コレステリル48.61-炭酸コレステリルオレイル50.39-プロピオン酸コレステリル0.28-塩化コレステリル0.20-4,4’-ジペンチルアゾキシベンゼン0.52好ましくは、本発明による第1の混合物において、中間相は31.8°C~32.8°Cの温度範囲において熱光学的に応答性であり、温度31.8°Cで赤色波長720nmの反射光が中間相に現れ、この色は0.5°Cにわたって維持され、温度32.3°Cで緑色波長545nmの反射光が中間相に現れ、この色は0.5°Cにわたって維持され、温度32.8°Cで青色波長410nmの反射光が中間相に現れ、この色は0.5°Cにわたって維持される。第2の実施形態において、本発明による第2の混合物の重量組成は、以下の通りである:-ペラルゴン酸コレステリル50.28-炭酸コレステリルオレイル48.72-プロピオン酸コレステリル0.24-塩化コレステリル0.18-4,4’-ジペンチルアゾキシベンゼン0.58好ましくは、本発明による第2の混合物において、中間相は32.8°C~33.8°Cの温度範囲において熱光学的に応答性であり、温度32.8°Cで赤色波長720nmの反射光が中間相に現れ、この色は0.5°Cにわたって維持され、温度33.3°Cで緑色波長545nmの反射光が中間相に現れ、この色は0.5°Cにわたって維持され、温度33.8°Cで青色波長410nmの反射光が中間相に現れ、この色は0.5°Cにわたって維持される。第3の実施形態においては、本発明による第3の混合物の重量組成は、以下の通りである:-ペラルゴン酸コレステリル52.53-炭酸コレステリルオレイル46.47-プロピオン酸コレステリル0.18-塩化コレステリル0.16-4,4’-ジペンチルアゾキシベンゼン0.66好ましくは、本発明による第3の混合物において、中間相は33.8°C~34.8°Cの温度範囲において熱光学的に応答性であり、温度33.8°Cで赤色波長720nmの反射光が中間相に現れ、この色は0.5°Cにわたって維持され、温度34.3°Cで緑色波長545nmの反射光が中間相に現れ、この色は0.5°Cにわたって維持され、温度34.8°Cで青色波長410nmの反射光が中間相に現れ、この色は0.5°Cにわたって維持される。その独特の熱光学的特性を考慮すると、上述の本発明による混合物は、生物体表面の温度差異の比色検出における、活性層としての使用に適している。第2の態様において、本発明は、サーモトロピック中間相を形成する3種の液晶混合物の系に関する。この混合物は、31.8°C~34.8°Cの狭い温度範囲の生物体表面の等温分布のイメージングのために適合され、中間相において選択的に反射される光の3原色波長720nmの赤色、波長545nmの緑色および波長410nmの青色の0.5°C間隔のサーモクロミックな分離を維持する。上述の系は、生物体表面の温度差異を31.8°C~34.8°Cの狭い温度範囲で比色検出するための連続的な適用、特に女性乳腺における病変のイメージングに適している。液晶混合物の調製化学天秤を用いて、液晶混合物の個々の成分を秤量した。混合物の組成を表1に示す。秤量した個々の混合物成分の試料を200mlのビーカーに入れた。混合物を、機械的撹拌器RD50D型を用いて約24時間混合しながら、約70°Cの温度に加熱し、均一な混合物を得た。得られた液晶混合物を、温度相遷移を検討するために制御した。溶融した混合物の試料を、Shimano社製のプログラム可能な温度制御器が装着された、電子的に安定化された予熱が行われているSemic社製の50mm×50mmの寸法の冷却加熱テーブルの黒化金属プレートに適用した。混合物試料を、色応答測定の位置関係を安定化するためのホルダーアセンブリーの中に配置された光源D65白色光の模倣で照射した。混合物試料を所定の温度に冷却し、色応答を目視で検討した。混合物Iについて、温度31.8°C~32.3°Cにおいて赤色720nmの反射光、温度32.3°C~32.8°Cにおいて緑色545nmの反射光、温度32.8°C~33.3°Cにおいて青色410nmの反射光が得られた。混合物IIについて、温度32.8°C~33.3°Cにおいて赤色720nmの反射光、温度33.3°C~33.8°Cにおいて緑色545nmの反射光、温度33.8°C~34.3°Cにおいて青色410nmの反射光が得られた。混合物IIIについて、温度33.8°C~34.3°Cにおいて赤色720nmの反射光、温度34.3°C~34.8°Cにおいて緑色545nmの反射光、温度34.8°C~35.3°Cにおいて青色410nmの反射光が得られた。熱検出器として使用するための、実施例1の混合物IIIを含有するプレートの調製透明な有機ポリマー、たとえばポリカーボネートまたはポリエステル製の長方形プレート表面に、接着性コーティング、たとえばアクリロニトリルコポリマーの水性分散液を適用し、温度80°Cで約2時間乾燥した。次に、そのようにして調製した接着性コーティングの上に、実施例1による液晶混合物Iをポリビニルアルコールの水性分散液に懸濁して、スクイージによって適用した。液晶のキャリアとして機能するプレートを温度280°Cで30分、赤外照射器の下に置くことによって分散成分を予備蒸発させた後に、液晶層をビニルポリマーのカプセル化層で被覆した。相対湿度80以上、温度25°Cの条件で約12時間、重合プロセスを実施した。重合プロセスが完了した後、液晶で被覆した透明なプレートを、黒色有機顔料を含有する吸収性コーティングで、ビニルポリマーの側からスクリーン印刷法によって被覆した。吸収性コーティングを乾燥温度25°Cで約12時間させた後、液晶混合物IIIを含むプレートが得られた。これは、33.8°C~34.8°Cの温度範囲で熱光学的応答を示し、検査乳腺表面の等温分布のイメージングのための熱検出器として直ちに使用できるものであった。"